(57)【要約】      （修正有）【課題】耐久性の高いハードコート層を備える透光板を提供する。【解決手段】樹脂製の基材１１と、基材１１の上に設けられたプライマー層１２と、プライマー層１２の上に設けられたハードコート層１３と、からなる透光板であって、プライマー層１２は、架橋ポリマーからなり、ハードコート層１３は、シリコーン樹脂からなり、プライマー層１２とハードコート層１３との間には、プライマー層１２より高いＳｉ濃度を有する境界層１４が形成されている透光板。【選択図】図１
2019014114.tif 000002
【特許請求の範囲】
【請求項１】
樹脂製の基材と、前記基材の上に設けられたプライマー層と、前記プライマー層の上に設けられたハードコート層と、からなる透光板であって、
前記プライマー層は、架橋ポリマーからなり、
前記ハードコート層は、シリコーン樹脂からなり、
前記プライマー層と前記ハードコート層との間には、前記プライマー層より高いＳｉ濃度を有する境界層が形成されていることを特徴とする透光板。
【請求項２】
前記架橋ポリマーは、アクリル樹脂又はウレタン樹脂からなる請求項１に記載の透光板。
【請求項３】
前記架橋ポリマーは、分子内のウレタン構造によって架橋されている請求項１又は２に記載の透光板。
【請求項４】
前記境界層の厚さは、前記プライマー層の厚さの５〜５０％である請求項１〜３のいずれか１項に記載の透光板。
【請求項５】
前記境界層中のＳｉ濃度は、９ａｔ％以上である請求項１〜４のいずれか１項に記載の透光板。
【発明の詳細な説明】
【技術分野】
【０００１】
本発明は、透光板に関する。
【背景技術】
【０００２】
特許文献１には、プラスチックレンズに使用されるハードコート用のプライマー組成物として、テトラブロモビスフェノールＡに由来する単位を含有する臭素化合物及びポリイソシアネート又はこれらを反応せしめて得られるプレポリマーを主たる皮膜形成物質として含有するプライマー組成物が開示されている。特許文献１に記載のプライマー組成物においては、高屈折率でかつ耐衝撃性を有する硬化膜を与えることができるとされている。
【先行技術文献】
【特許文献】
【０００３】
【特許文献１】特開平９−１３６９７８号公報
【発明の概要】
【発明が解決しようとする課題】
【０００４】
しかしながら、特許文献１に記載された発明は、眼鏡等のプラスチックレンズを対象とするものであり、自動車用の窓等として用いるには、充分な耐久性を備えているとは言えない。
【０００５】
本発明は、上記の問題を解決するためになされたものであり、耐久性の高いハードコート層を備える透光板を提供することを目的とする。
【課題を解決するための手段】
【０００６】
本発明の透光板は、樹脂製の基材と、上記基材の上に設けられたプライマー層と、上記プライマー層の上に設けられたハードコート層と、からなる透光板であって、上記プライマー層は、架橋ポリマーからなり、上記ハードコート層は、シリコーン樹脂からなり、上記プライマー層と上記ハードコート層との間には、上記プライマー層より高いＳｉ濃度を有する境界層が形成されていることを特徴とする。
【０００７】
本発明の透光板においては、プライマー層が架橋ポリマーからなるため、充分な硬さを有し、透光板の耐久性を高くすることができる。さらに、プライマー層とハードコート層との間には、プライマー層より高いＳｉ濃度を有する境界層が形成されているため、シリコーン樹脂からなるハードコート層とプライマー層との密着性を高めることができ、透光板の耐久性をより高くすることができる。
【０００８】
このような境界層は、ハードコート層中のＳｉ成分がプライマー層に拡散することによって形成される。プライマー層が架橋ポリマーからなる場合、従来は、プライマー層が強固であるため、ハードコート層中のＳｉ成分が拡散せず、境界層を形成することができなかった。本発明者は、架橋ポリマーからなる強固なプライマー層が形成されている場合であっても、プライマー層が膨潤した状態でハードコート層を形成することによって、ハードコート層中のＳｉ成分をプライマー層に拡散させ、Ｓｉ濃度の高い境界層を形成することを可能とした。
【０００９】
本発明の透光板において、上記架橋ポリマーは、アクリル樹脂又はウレタン樹脂からなることが好ましい。
上記の樹脂を用いることにより、透光板の耐候性を高くすることができる。
【００１０】
本発明の透光板において、上記架橋ポリマーは、分子内のウレタン構造によって架橋されていることが好ましい。
例えば、上記架橋ポリマーは、複数のイソシアネート基を有する架橋剤によって架橋されていることが好ましい。イソシアネート基を有する架橋剤は反応性が高いため、硬い架橋ポリマーを形成することができる。イソシアネート基は、例えばＯＨ基と反応してウレタン構造を形成するので、ポリマーの主鎖にＯＨ基があると、ここから架橋を形成することができる。複数のイソシアネート基を有している架橋剤では、イソシアネート基が反応して得られるウレタン構造が、架橋構造を形成する部分となる。
【００１１】
本発明の透光板において、上記境界層の厚さは、上記プライマー層の厚さの５〜５０％であることが好ましい。
境界層の厚さがプライマー層の厚さの５％以上であると、ハードコート層とプライマー層との密着性を高めることができる。一方、境界層の厚さがプライマー層の厚さの５０％以下であると、境界層はハードコート層から供給されたＳｉによって形成されているので、ハードコート層の成分比に偏りが生じにくく、剥がれにくくすることができる。
【００１２】
本発明の透光板において、上記境界層中のＳｉ濃度は、９ａｔ％以上であることが好ましい。
境界層中のＳｉ濃度を上記範囲とすることにより、ハードコート層とプライマー層との密着性を高めることができる。
【図面の簡単な説明】
【００１３】
【図１】図１は、本発明の透光板の一例を模式的に示す断面図である。
【図２】図２は、実施例１のサンプルの断面を示すＴＥＭ画像である。
【図３】図３は、比較例１のサンプルの断面を示すＴＥＭ画像である。
【００１４】
（発明の詳細な説明）
図１は、本発明の透光板の一例を模式的に示す断面図である。なお、図１に示す各層の厚さは、図面の明瞭化と簡略化のために適宜に変更されており、実際の厚さの関係を表してはいない。
【００１５】
図１に示す透光板１は、樹脂製の基材１１と、基材１１の上に設けられたプライマー層１２と、プライマー層１２の上に設けられたハードコート層１３と、からなる。プライマー層１２とハードコート層１３との間には、境界層１４が形成されている。
【００１６】
以下、本発明の透光板について説明する。
本発明の透光板は、樹脂製の基材と、上記基材の上に設けられたプライマー層と、上記プライマー層の上に設けられたハードコート層と、プライマー層とハードコート層に挟まれた境界層とからなる。
【００１７】
本発明の透光板において、樹脂製の基材を構成する樹脂材料としては、ポリカーボネート（ＰＣ）、ポリメチルメタクリレート（ＰＭＭＡ）、ポリエチレンテレフタレート（ＰＥＴ）、ポリスチレン（ＰＳ）、ポリ塩化ビニル（ＰＶＣ）等が挙げられる。これらの中では、ポリカーボネート又はポリメチルメタクリレートが好ましく、ポリカーボネートがより好ましい。ポリカーボネート又はポリメチルメタクリレートは、強度が高く、また、透明度が高いので、樹脂製の基材として好適に使用することができる。
【００１８】
本発明の透光板において、基材の形状は、特に限定されるものではなく、平板、曲板、半円筒、円筒状の他、その断面の外縁の形状は、楕円形、多角形等の任意の形状であってもよい。
例えば、本発明の透光板を自動車用等のガラスとして使用する場合、基材は、曲面状に湾曲していることが好ましい。
【００１９】
本発明の透光板において、基材は、無色である必要はなく、有色であってもよい。
【００２０】
本発明の透光板においては、サンドブラスト処理や化学薬品等によって基材の表面が粗化されていてもよい。基材の表面が粗化されていても、プライマー層及びハードコート層によって平滑化され、光が散乱されにくくすることができる。
【００２１】
本発明の透光板において、基材の厚さは、１〜１０ｍｍであることが好ましい。
基材の厚さが上記範囲であると、例えば自動車用等のガラスとして使用する場合の機械的強度を確保することができ、さらに、透光板の全体に歪み等が発生しにくくなる。
【００２２】
本発明の透光板においては、基材の上にプライマー層が設けられている。
基材とハードコート層との間にプライマー層が設けられていると、基材及びハードコート層の双方に対する接着力を強くすることができ、透光板の耐久性を強くすることができる。
【００２３】
本発明の透光板において、プライマー層は、架橋ポリマーからなる。
架橋ポリマーからなるプライマー層は、充分な硬さを有するため、透光板の耐久性を高くすることができる。
【００２４】
架橋ポリマーとしては、例えば、ウレタン樹脂、エポキシ樹脂、不飽和ポリエステル樹脂等の熱硬化性樹脂や、アクリル樹脂、熱可塑性ポリエステル樹脂等の熱可塑性樹脂が挙げられる。熱硬化性樹脂又は熱可塑性樹脂は、架橋剤と組み合わせて架橋させることができる。また、これらは、１種又は２種以上使用することができる。
【００２５】
中でも、架橋ポリマーは、アクリル樹脂又はウレタン樹脂からなることが好ましい。
上記の樹脂を用いることにより、透光板の耐候性を高くすることができる。
【００２６】
アクリル樹脂としては、例えば、メタクリル酸アルキルエステルの重合体、アクリル酸アルキルエステルの重合体等が挙げられる。ウレタン樹脂は、ポリオール化合物とイソシアネート化合物の反応生成物である。ポリオール化合物としては、例えば、ポリエチレングリコール、ポリプロピレングリコール、ポリエチレン・プロピレングリコール、ポリテトラメチレングリコール、ヘキサメチレングリコール、テトラメチレングリコール、１，５−ペンタンジオール、ジエチレングリコール等、イソシアネート化合物としては、例えば、トリレンジイソシアネート、ヘキサメチレンイソシアネート、フェニレンイソシアネート、ジフェニルメタンイソシアネート等が挙げられ、ウレタン樹脂としては、上記したポリオール化合物とイソシアネート化合物の任意の反応生成物が挙げられる。
【００２７】
架橋剤としては、例えば、イソシアネート系架橋剤等が挙げられる。イソシアネート系架橋剤は、複数のイソシアネート基を有することが好ましい。なお、イソシアネート系架橋剤は、イソシアネート基とブロック剤とを結合させたブロックイソシアネートであってもよい。ブロックイソシアネートを用いる場合には、加熱してイソシアネート基からブロック剤を解離させることにより、硬化反応を生じさせることができる。
【００２８】
イソシアネート系架橋剤は、２官能以上であることが好ましく、３官能以上であることがより好ましい。例えばポリマーがＯＨ基を有する場合、イソシアネート系架橋剤と反応させて架橋することによって、プライマー層を硬くさせ、ハードコート層を剥がれにくくすることができる。
【００２９】
本発明の透光板において、架橋ポリマーは、分子内のウレタン構造によって架橋されていることが好ましい。
例えば、架橋ポリマーは、複数のイソシアネート基を有する架橋剤によって架橋されていることが好ましい。イソシアネート基を有する架橋剤は反応性が高いため、硬い架橋ポリマーを形成することができる。イソシアネート基は、例えばＯＨ基と反応してウレタン構造を形成する。複数のイソシアネート基を有している架橋剤では、イソシアネート基が反応して得られるウレタン構造が、架橋構造を形成する部分となる。
【００３０】
架橋ポリマーが分子内にウレタン構造を有することは、例えば、赤外吸収スペクトルにより確認することができる。また、架橋されていることは、溶媒に膨潤するのみで不溶であることから判断することができる。
【００３１】
本発明の透光板において、プライマー層の厚さは特に限定されないが、基材及びハードコート層との接着性の観点から、１〜１０μｍが好ましく、２〜５μｍがより好ましい。
【００３２】
本発明の透光板においては、プライマー層の上にハードコート層が設けられている。
【００３３】
本発明の透光板において、ハードコート層は、シリコーン樹脂からなる。
本明細書において、シリコーン樹脂とは、主鎖が主にシロキサン結合で構成された樹脂であればよく、側鎖、官能基などは特に限定されない。さらに、ハードコート層には、シリコーン樹脂の他に添加物が加えられていてもよい。添加物としては、例えば、シリカハイブリッドコンポジット、シリカゾル等が挙げられる。これらの添加物は、１種又は２種以上使用することができる。
【００３４】
本発明の透光板において、ハードコート層の厚さは特に限定されないが、高い表面硬度を得る観点から、１〜１０μｍが好ましく、２〜５μｍがより好ましい。
【００３５】
本発明の透光板において、プライマー層とハードコート層との間には、プライマー層より高いＳｉ濃度を有する境界層が形成されている。
ハードコート層は樹脂の材料としてＳｉを含有しているが、プライマー層ではＳｉは必須成分ではなくほとんど含有していない。Ｓｉをほとんど含有していないプライマー層にＳｉを含有する境界層を形成することによって、プライマー層からハードコート層に向かってＳｉ濃度が順に高くなるようになるため、界面におけるＳｉ濃度差を小さくでき、密着力を強くすることができる。また、プライマー層より高いＳｉ濃度を有する境界層をプライマー層とハードコート層との間に形成することにより、シリコーン樹脂からなるハードコート層とプライマー層との密着性を高めることができ、透光板の耐久性をより高くすることができる。
【００３６】
このような境界層は、ハードコート層中のＳｉ成分がプライマー層に拡散することによって形成される。プライマー層が架橋ポリマーからなる場合、従来は、プライマー層が強固であるため、ハードコート層中のＳｉ成分が拡散せず、境界層を形成することができなかった。本発明者は、架橋ポリマーからなる強固なプライマー層が形成されている場合であっても、プライマー層が膨潤した状態でハードコート層を形成することによって、ハードコート層中のＳｉ成分をプライマー層に拡散させ、Ｓｉ濃度の高い境界層を形成することを可能とした。
【００３７】
本発明の透光板において、境界層の厚さは、プライマー層の厚さの５〜５０％であることが好ましく、１０〜４０％であることがより好ましい。
境界層の厚さがプライマー層の厚さの５％以上であると、ハードコート層とプライマー層との密着性を高めることができる。また、境界層の厚さがプライマー層の厚さの１０％以上であると、ハードコート層とプライマー層との密着性をさらに高めることができる。
一方、境界層の厚さがプライマー層の厚さの５０％以下であると、境界層はハードコート層から供給されたＳｉによって形成されているので、ハードコート層の成分比に偏りが生じにくく、剥がれにくくすることができる。また、境界層の厚さがプライマー層の厚さの４０％以下であると、ハードコート層の成分比に偏りが生じにくく、さらに剥がれにくくすることができる。
【００３８】
本発明の透光板において、境界層の厚さは、２μｍ未満であることが好ましい。一方、境界層の厚さは、０．３μｍ以上であることが好ましい。
境界層の厚さを上記範囲とすることにより、ハードコート層とプライマー層との密着性を高めることができる。
【００３９】
境界層の厚さは、透過型電子顕微鏡（ＴＥＭ）を用いて透光板の断面を観察したＴＥＭ画像から測定することができる。上述したプライマー層の厚さ、及び、ハードコート層の厚さについても、同様の方法により測定することができる。
【００４０】
本発明の透光板において、境界層中のＳｉ濃度は、プライマー層中のＳｉ濃度より高い限り特に限定されないが、９ａｔ％以上であることが好ましい。一方、境界層中のＳｉ濃度は、ハードコート層中のＳｉ濃度より低いことが好ましく、１８ａｔ％以下であることがより好ましい。
境界層中のＳｉ濃度を上記範囲とすることにより、ハードコート層とプライマー層との密着性を高めることができる。
【００４１】
境界層中のＳｉ濃度は、エネルギー分散型Ｘ線分析法によって測定することができる。プライマー層中のＳｉ濃度、ハードコート層中のＳｉ濃度についても同様である。
【００４２】
本発明の透光板において、プライマー層及びハードコート層は、基材の片面に設けられていてもよく、両面に設けられていてもよい。また、ハードコート層の上には、セラミック層が設けられていてもよい。
【００４３】
本発明の透光板の製造方法は、好ましくは、樹脂製の基材の上に、架橋ポリマーからなるプライマー層を形成する工程と、上記プライマー層の上に、シリコーン樹脂からなるハードコート層を形成する工程と、からなり、上記プライマー層が膨潤した状態で上記ハードコート層を形成することを特徴とする。
【００４４】
上述したように、プライマー層が膨潤した状態でハードコート層を形成することによって、架橋ポリマーからなる強固なプライマー層が形成されている場合であっても、未硬化のハードコート層中のＳｉ成分をプライマー層に拡散させ、Ｓｉ濃度の高い境界層を形成することができる。その結果、シリコーン樹脂からなるハードコート層とプライマー層との密着性を高めることができ、透光板の耐久性をより高くすることができる。
【００４５】
架橋ポリマーからなるプライマー層は、例えば、アクリル樹脂等の樹脂材料、架橋剤、及び、溶媒等を含有する樹脂溶液を基材の上に塗布した後、乾燥・硬化させることによって得ることができる。塗布の方法は特に限定されず、例えば、スプレーコート、ディップコート等が挙げられる。また、高沸点の溶媒を含む複数の溶媒を用い、高沸点溶媒が完全に乾燥しないよう残留させることにより、プライマー層を膨潤させておくことができる。
高沸点溶媒としては、水、アルキレングリコールアルキルエーテル、アルコール類などが挙げられる。アルキレングリコールアルキルエーテルとしては、例えば、プロピレングリコールモノメチルエーテル（ＰＧＭ、１−メトキシ−２−プロパノールともいう、沸点１２１℃）等が挙げられる。アルコール類としては、ｎ−ブタノール（沸点１１７℃）、ジアセトンアルコール（沸点１６６℃）などが挙げられる。
【００４６】
シリコーン樹脂からなるハードコート層は、例えば、シリコーン樹脂、及び、溶媒等を含有する樹脂溶液をプライマー層の上に塗布した後、乾燥・硬化させることによって得ることができる。また、シリカゾル、シリカ粒子などの添加物をシリコーン樹脂に添加してもよい。塗布の方法は特に限定されず、例えば、スプレーコート、ディップコート等が挙げられる。
【００４７】
ハードコート層を形成するための樹脂溶液に含まれる溶媒は、水、アルキレングリコールアルキルエーテル、及び、揮発性の水溶性有機溶媒を含むことが好ましい。アルキレングリコールアルキルエーテルとしては、例えば、プロピレングリコールモノメチルエーテル（ＰＧＭ、１−メトキシ−２−プロパノールともいう）等が挙げられる。揮発性の水溶性有機溶媒としては、例えば、メタノール、イソプロピルアルコール（ＩＰＡ、２−プロパノールともいう）等が挙げられる。
【００４８】
プライマー層が膨潤した状態でハードコート層を形成する方法としては、例えば、ハードコート層を形成するための樹脂溶液をプライマー層の上に塗布する際の温度及び／又は湿度を乾固させないよう溶媒が少量残るよう調整する方法、さらにハードコート層を形成するための樹脂溶液のｐＨを適宜調整し、膨潤した状態を形成する方法、等が挙げられる。これらの方法を組み合わせることが好ましい。
【００４９】
また、ハードコート層を形成するための樹脂溶液に含まれる溶媒のうち、ＰＧＭ等のアルキレングリコールアルキルエーテルは、ハードコート層の未反応成分との溶解性が高いと考えられている。そのため、樹脂溶液中のアルキレングリコールアルキルエーテルの割合を高くすることによっても、ハードコート層中のＳｉ成分をプライマー層に拡散させ、Ｓｉ濃度の高い境界層を効率よく形成することができると考えられる。また、プライマー層に残留する溶媒と同一であるか親和性の高い溶媒を、ハードコート層を形成するための樹脂溶液の溶媒として用いてもよい。このような構成にすることにより浸透力を高めることができる。
【００５０】
本発明の透光板は、自動車用のガラスとして使用されることが好ましく、具体的には、自動車用の窓、ランプカバー又はランプレンズに使用されることが好ましい。
【００５１】
自動車用の窓としては、前後左右の窓、ルーフ等が挙げられる。中でも、リアウインドウに使用されることが好ましい。
ランプカバーとしては、ヘッドランプカバー、スモールランプカバー、ウィンカーカバー、フォグランプカバー、テールランプカバー、ブレーキランプカバー、バックランプカバー、車内灯カバー等が挙げられる。
ランプレンズとしては、ヘッドランプレンズ、スモールランプレンズ、ウィンカーレンズ、フォグランプレンズ、テールランプレンズ、ブレーキランプレンズ、バックランプレンズ、車内灯レンズ等が挙げられ、ランプカバーと一体化したものであってもよい。
【００５２】
本発明の透光板は、自動車用のガラス以外の用途として、列車、航空機、船舶、二輪車、自転車等の自動車以外の輸送用機器用のガラス（窓、ランプカバー、各種ランプレンズ等）；家屋、オフィスビル等の建築物用のガラス（窓等）；室内照明（ＬＥＤ照明、蛍光灯）、信号機、道路灯、歩道灯、防犯灯、公園灯等の各種照明のカバー等に使用することができる。
【００５３】
（実施例）
以下、本発明をより具体的に開示した実施例を示す。なお、本発明は、これらの実施例のみに限定されるものではない。
【００５４】
＜サンプルの作製＞
［実施例１］
以下のように、樹脂製の基材の表面にプライマー層を形成した後、ハードコート層を形成することにより、実施例１のサンプルを作製した。
基材としては、１００ｍｍ×１００ｍｍ×５ｍｍのポリカーボネート（旭硝子株式会社製カーボグラス（登録商標））を準備した。
アクリル系プライマー（モメンティブ社製  ４７０  ＦＴ  ２０５０：固形分９ｗｔ％、ＰＧＭ７６ｗｔ％、ジアセトンプロパノール１５ｗｔ％）１００重量部、及び、架橋剤（旭化成社製ブロックイソシアネート  デュラネートＭＦ−Ｂ６０Ｂ：固形分量６０ｗｔ％）０．９５重量部を含有する樹脂溶液を満たした槽に基材をディップしたのち引き上げ、１３５℃で４０分間乾燥させた。
プライマー層が形成された基材を、シリコーン樹脂（モメンティブ社製  ＡＳ４７００Ｆ）を含有する樹脂溶液に酢酸を添加して、樹脂溶液のｐＨを４．７に調整した後にディップしたのち引き上げ、１４０℃で６０分間乾燥させた。シリコーン樹脂を含有する樹脂溶液には、高沸点溶媒としてＰＧＭ１．９ｗｔ％、水１３．１ｗｔ％、ｎ−ブタノール１４．２ｗｔ％が含まれている。
【００５５】
［比較例１］
シリコーン樹脂を含有する樹脂溶液に酢酸を添加しなかったことを除いて、実施例１と同様に、プライマー層及びハードコート層を形成した。樹脂溶液のｐＨは５．４であった。以上により、比較例１のサンプルを得た。
【００５６】
＜ＴＥＭ観察＞
透過型電子顕微鏡（日本電子社製  ＪＥＭ２０１０）を用いて、各サンプルの断面を観察した。加速電圧は２００ｋＶであった。
【００５７】
図２は、実施例１のサンプルの断面を示すＴＥＭ画像であり、図３は比較例１のサンプルの断面を示すＴＥＭ画像である。
【００５８】
図２に示すように、実施例１のサンプルでは、プライマー層１２とハードコート層１３との間に境界層１４が形成されている。一方、図３に示すように、比較例１のサンプルでは、プライマー層１２とハードコート層１３との間に境界層が形成されていない。
【００５９】
図２に示すＴＥＭ画像から境界層１４の厚さを測定したところ、実施例１における境界層の厚さは８００ｎｍであった。
【００６０】
＜Ｓｉ濃度の測定＞
エネルギー分散型Ｘ線分析法を用いて、実施例１及び比較例１のサンプルの元素分析を行うことにより、ハードコート層中のＳｉ濃度、境界層中のＳｉ濃度、及び、プライマー層中のＳｉ濃度を求めた。
【００６１】
エネルギー分散型Ｘ線分析法で用いた装置及び測定条件は、以下のとおりである。
・エネルギー分散型Ｘ線分析装置：ＥＭＡＸ  ＥＮＥＲＧＹ（（株）堀場製作所製）
・加速電圧：１０ｋＶ
・印加電流：１０μＡ
・測定倍率：×５ｋ
【００６２】
実施例１のサンプルにおいて、ハードコート層中のＳｉ濃度、境界層中のＳｉ濃度、及び、プライマー層中のＳｉ濃度は、それぞれ２１ａｔ％、１０ａｔ％、及び、０ａｔ％であった。一方、比較例１のサンプルにおいて、ハードコート層中のＳｉ濃度、プライマー層中のＳｉ濃度は、それぞれ２１ａｔ％、０ａｔ％であった。
以上の結果から、実施例１のサンプルにおいて、境界層中のＳｉ濃度は、プライマー層中のＳｉ濃度より高いことが確認された。また、実施例１のサンプルにおいて、境界層中のＳｉ濃度は、ハードコート層中のＳｉ濃度より低いことも確認された。
【００６３】
＜耐久性の評価＞
以下に示す煮沸試験を行い、ハードコート層とプライマー層との密着性を評価することにより、各サンプルの耐久性を評価した。
【００６４】
各サンプルのハードコート層に碁盤目のクロスカット（１ｍｍ２のマス目を１００個）を施した後、常圧下において、１００℃のイオン交換水に２時間浸漬させた。その後、ＪＩＳ  Ｚ  １５２２適合品のセロハン粘着テープ（ニチバン社製）をハードコート層の上に貼り付け、指で強く押し付けた後、９０°方向に剥離し、ハードコート層が剥離した個数により評価を行った。
【００６５】
実施例１のサンプルの剥離個数は０個、比較例１のサンプルの剥離個数は１４個であった。実施例１と比較例１との比較から、プライマー層とハードコート層との間に境界層を形成することにより、ハードコート層とプライマー層との密着性を高めることができることが確認された。
【符号の説明】
【００６６】
１  透光板
１１  基材
１２  プライマー層
１３  ハードコート層
１４  境界層
【図１】
2019014114.tif 000003
【図２】
2019014114.tif 000004
【図３】
2019014114.tif 000005